FR 3039853 A1 20170210 FR 1656357 A 20160704 PROCÉDÉ POUR ÉVALUER LA PERFORMANCE DES ADDITIFS DE CONTRÔLE DE LA PERTE DE CIMENT LIQUIDE POUR DES APPLICATIONS SUR LE TERRAIN DOMAINE TECHNIQUE La présente divulgation concerne généralement des procédés permettant de produire des suspensions de ciment et, plus particulièrement, des procédés permettant d'évaluer la performance des additifs de contrôle de la perte de ciment liquide et la production de suspensions de ciment avec des pertes de fluide contrôlés. I0 CONTEXTE Les opérations dans les formations souterraines (par ex., les opérations de stimulation, les opérations de contrôle du sable, les opérations de complétion, etc.) impliquent souvent le placement d'une colonne de ciment autour d'un tubage ou un train de doublure dans un puits de 15 forage. La colonne de ciment est formée en pompant une suspension de ciment vers le fond du puits à travers le tubage et vers le haut à travers l'espace annulaire entre la paroi du tubage externe et la face de la formation du puits de forage. Après la pose, la suspension de ciment développe en un gel et se durcit ensuite dans l'espace annulaire, formant ainsi une colonne de ciment durci qui, entre autres, soutient et positionne le tubage dans le puits de forage et relie la 20 surface externe du tubage à la formation souterraine. Entre autres choses, la colonne de ciment permet d'éviter la contamination des zones de douce par des fluides produits de l'intérieur du puits de forage. Tel qu'il est utilisé ici, le terme « fluide » décrit des matériaux en phase liquide ou en phase gazeuse. La colonne de ciment peut également empêcher l'affaissement des formations instables, réduisant ainsi le risque d'affaissement du tubage ou le blocage d'un train 25 de tiges. Finalement, la colonne de ciment forme une barrière solide afin d'empêcher la perte de fluide de la formation, la contamination des zones de production ou une invasion de fluide indésirable dans le puits. Ainsi, le degré de succès d'une opération d'une formation souterraine dépend, au moins en partie, sur la réussite de la cimentation du tubage du puits de forage. Le contrôle des pertes de fluide vers la formation est important lors de la cimentation et 30 dans d'autres types d'opérations de fond de puits, telles que le forage et la fracturation. Si la perte de fluide se fait d'une façon incontrôlée, plusieurs problèmes peuvent survenir. Par ex., une invasion de filtrat à partir d'une colonne de ciment dans les zones de production peut entraîner un endommagement de la formation, qui pourrait réduire le potentiel de production d'un réservoir. Lors de la cimentation, des pertes de fluide au-dessus d'un seuil de sécurité peuvent entraîner un 3039853 2 échec de l'opération, qui pourrait nécessiter des opérations de cimentations correctives coûteuses. Dans le pire des cas, des pertes de fluide peuvent entraîner une invasion et une migration de gaz, qui pourraient entraîner une explosion du puits. Les procédures qui sont actuellement recommandées pour mesurer des données de perte 5 de fluide utilisent un écran de filtre pour simuler la perméabilité de la formation. En fixant la perméabilité de la formation, des tests successifs de différentes compositions de suspensions, en présence ou en absence d'additifs de contrôle de perte de fluide, permettent de faire une comparaison entre les suspensions de ciment. Par conséquent, des compositions qui minimisent les pertes de filtration dans des conditions spécifiques simulées en laboratoire peuvent être Io obtenues. Cependant, cette comparaison ne permet qu'une mesure relative entre différentes compositions de suspension de ciment. Par ex., deux suspensions de ciment A et B peuvent être testées et on peut trouver, par ex., que la suspension A possède une perte due à l'infiltration inférieure à la suspension B. Cependant, la perte en volume de ce filtrat mesuré dans des conditions en laboratoire suivant les procédures actuelles recommandées ne peut pas être utilisée 15 comme une entrée dans un modèle mathématique représentant la physique de la perte de filtrat. Par conséquent, cette mesure en laboratoire ne peut pas être utilisée pour prédire la perte de filtrat observée sur le terrain Ainsi, il est souhaitable de mesurer les propriétés physiques du fluide d'intérêt apparenté au phénomène de filtration. 20 BRÈVE DESCRIPTION DES DESSINS Divers modes de réalisation de la présente description seront mieux compris d'après la description détaillée donnée ci-dessous et d'après les illustrations annexées de divers modes de réalisation de la description. Dans les illustrations, les chiffres de référence identiques peuvent indiquer des éléments identiques ou fonctionnellement semblables. 25 La figure 1 est un système configuré pour transporter des suspensions de ciment contenant des additifs de contrôle de la perte de fluide vers un emplacement au fond du puits, selon certains modes de réalisation de la présente divulgation. La figure 2 est un schéma d'une colonne de ciment, selon certains modes de réalisation de la présente divulgation. 30 La figure 3 est un analogue mécanique d'un modèle rhéologique dépendant du temps d'un fluide dans une suspension de ciment, selon certains modes de réalisation de la présente divulgation. La figure 4 est un organigramme d'un procédé permettant d'évaluer la performance des additifs de contrôle de la perte de ciment liquide et la production de suspension de ciment avec 35 des pertes de fluide contrôlées, selon certains modes de réalisation de la présente divulgation. 3039853 3 La figure 5 est un organigramme d'un système informatique illustratif dans lequel on peut mettre implémenter des modes de réalisation de la présente divulgation. DESCRIPTION DÉTAILLÉE 5 Les modes de réalisation de la présente divulgation concernent des procédés permettant d'évaluer la performance des additifs de contrôle de perte de ciment liquide et la production de suspension de ciment avec des pertes de fluide contrôlées. Bien que la présente description soit décrite ici en référence à des modes de réalisation illustratifs pour des applications particulières, il doit être entendu que les modes de réalisation ne s'y limitent pas. D'autres modes de Io réalisation sont possibles, et des modifications peuvent être apportées aux modes de réalisation dans l'esprit et dans la portée des présents enseignements et de domaines supplémentaires dans lesquels les modes de réalisation peuvent être d'une utilité importante. Dans la présente description détaillée, des références à « un mode de réalisation », « un exemple de mode de réalisation » etc. indiquent que le mode de réalisation décrit peut 15 comprendre une caractéristique, une structure ou une propriété particulière, mais que chaque mode de réalisation peut ne pas nécessairement comprendre la caractéristique, la structure ou la propriété particulière. En outre, de telles expressions ne font pas nécessairement référence au même mode de réalisation. En outre, lorsqu'une propriété, structure ou caractéristique particulière est décrite en relation à un mode de réalisation, il est entendu qu'un spécialiste du 20 domaine possède la capacité d'affecter une telle propriété, structure ou caractéristique particulière en lien avec d'autres modes de réalisation, qu'ils soient ou non explicitement décrits. Il sera évident à un spécialiste du domaine que les modes de réalisation décrits ici peuvent être mis en oeuvre dans de nombreux modes de réalisation différents de logiciel, matériel, micrologiciel et/ou les entités illustrées parmi les figures. Tout code logiciel réel doté de la 25 commande spéciale de matériel pour mettre en oeuvre les modes de réalisation ne limite pas la description détaillée. Ainsi, le comportement opérationnel des modes de réalisation sera décrit avec la compréhension que des modifications et des variantes des modes de réalisation sont possibles, compte tenu du niveau de détail présenté ici. La divulgation précédente peut répéter des numéros et/ou des lettres de référence dans les 30 divers exemples. Cette répétition a un objectif de simplification et de clarification et ne dicte pas elle-même une relation entre les divers modes de réalisation et/ou configurations présentées. En outre, les termes à connotation spatiale, tels que en dessous, en bas, plus bas, en haut, au-dessus, en haut du puits, au fond du puits, en amont, en aval, etc., peuvent être utilisés ici pour faciliter la description afin de décrire la relation d'un élément ou d'une caractéristique à un ou plusieurs 35 éléments ou une ou plusieurs caractéristiques illustrées dans les figures. Les termes à connotation 3039853 4 spatiale sont destinés à englober différentes orientations de l'appareil utilisé ou de l'opération en plus de l'orientation illustrée parmi les figures. Par exemple, si un appareil dans les figures est retourné, des éléments qui sont décrits comme étant « en dessous » ou « en bas » d'autres éléments ou caractéristiques seront alors orientés « au-dessus » des autres éléments ou 5 caractéristiques. Ainsi, l'exemple de terme « en dessous » peut englober à la fois une orientation d'au-dessus et d'en-dessous. L'appareil peut être autrement orienté (pivoté à 90° ou dans une autre orientation quelconque) et les descriptifs à relation spatiale utilisée ici peuvent, de la même façon, être interprétés en conséquence. Des modes de réalisation illustratifs et des procédés afférents de la présente description Io sont décrits ci-après en référence aux figures 1-5 comme ils peuvent être utilisés pour l'évaluation de la performance des additifs de contrôle de la perte de ciment liquide. De tels modes de réalisation et les procédés liés peuvent être mis en pratique, par exemple, grâce à un système informatique tel que décrit ici. D'autres caractéristiques et avantages des modes de réalisation décrits seront évidents ou apparaîtront aux spécialistes après examen des figures et de 15 la description détaillée suivantes. Il est envisagé que ces caractéristiques et avantages fassent partie de la portée des modes de réalisation particuliers décrits. De plus, les figures illustrées ne sont que des exemples et ne sont pas destinées à impliquer ou à indiquer une quelconque limitation par rapport à l'environnement, à l'architecture, à la conception ou aux procédés dans lesquels divers modes de réalisation peuvent être mis en oeuvre. 20 Dans certains modes de réalisation, la suspension de ciment peut comprendre un fluide de base et un matériau cimentaire. Tout fluide de base aqueux pour une utilisation dans une opération souterraine (par ex., des opérations de forage ou de complétion) peut être utilisé dans la suspension de ciment décrite dans certains modes de réalisation décrits ici. Des fluides de base appropriés pour une utilisation dans les modes de réalisation décrits ici peuvent 25 comprendre, sans limitation, de l'eau douce, de l'eau salée (par ex., de l'eau dans laquelle un ou plusieurs sels ont été dissous), de la saumure (par ex., de l'eau salée saturée), de l'eau de mer, et une quelconque combinaison de celles-ci. En général, le fluide de base peut provenir d'une quelconque source, à condition, par ex., qu'elle ne contient pas un excès de composés qui peuvent avoir un effet indésirable sur d'autres composants dans la suspension de ciment tolérante 30 au sel. Dans certains modes de réalisation, le fluide de base peut être ajouté en une quantité suffisante pour former une suspension pompable. Dans certains modes de réalisation, le fluide de base dans la suspension de ciment peut être moussé. Dans certains modes de réalisation, le fluide de base peut être ajouté dans la composition de ciment en une quantité d'environ 40 % à environ 200 % en poids (« p/p ») du matériau cimentaire sec. Dans d'autres modes de réalisation, le 3039853 5 fluide de base peut être ajouté en une quantité d'environ 30 % environ 150 p/p du matériau cimentaire sec. Le matériau cimentaire peut être un quelconque matériau cimentaire approprié pour une utilisation dans des opérations souterraines. Dans des modes de réalisation préférée, le matériau 5 cimentaire est un ciment hydraulique. Les ciments hydrauliques durcissent par un procédé d'hydratation causée par des réactions chimiques pour produire des hydrates insolubles (par ex., l'hydroxyde de calcium) qui sont présents indépendamment du contenu en eau du ciment (c.-à-d., les ciments hydrauliques peuvent se durcir même dans des conditions d'humidité constante). Ainsi, les ciments hydrauliques sont préférés parce qu'ils peuvent durcir quel que soit le contenu Io en eau d'une formation souterraine donnée. Les ciments hydrauliques appropriés comprennent, sans limitation, le ciment de Portland, les mélanges de ciment de Portland (par ex., un ciment ce Portland laitier de haut-fourneau et/ou un ciment expansif) ; un ciment hydraulique non-Portland (par ex., un ciment super-sulfaté, un ciment de calcium-aluminate et/ou un ciment à contenu élevé en magnésium) ; et une quelconque combinaison de ceux-ci. Dans certains modes de 15 réalisation, le matériau cimentaire est présent en une quantité d'environ 20 à environ 70 % p/p de la suspension de ciment tolérante au sel. Dans certains modes de réalisation, la suspension de ciment peut également comprendre un matériau pouzzolanique. Les matériaux pouzzolaniques peuvent aider à augmenter la densité et la résistance du matériau cimentaire. Tel qu'il est utilisé ici, le terme « matériau 20 pouzzolanique » décrit un matériau siliceux qui, même s'il n'est pas cimentaire, est capable de réagir avec l'hydroxyde de calcium (qui peut être produit au cours de l'hydratation du matériau cimentaire). Étant donné que l'hydroxyde de calcium constitue une partie appréciable de la plupart des ciments hydrauliques hydratés, la combinaison de matériau cimentaire et pouzzolanique peut améliorer de façon synergique la résistance et la qualité du ciment. Tout 25 matériau pouzzolanique qui peut réagir avec le matériau cimentaire peut être utilisé dans les modes de réalisation décrits ici. Les matériaux pouzzolaniques appropriés peuvent comprendre, sans limitation, la fumée de silice, la métakaolin ; les cendres volantes ; la terre de diatoméee ; la diatomite calcinée ou non ; l'argile smectique calcinée ; les argiles pouzzolaniques ; la cendre volcanique calcinée ou non ; la cendre de bagasse ; la pierre ponce ; la pumicite ; la cendre de 30 balle de riz ; les zéolites naturels et synthétiques ; les scories ; l'aluminosilicate de calcium vitreux ; et une quelconque combinaison de ceux-ci. Un exemple d'un matériau pouzzolanique approprié disponible dans le commerce est le POZMIX®-A disponible chez Halliburton Energy Services, Inc., Houston, TX. Dans certains modes de réalisation, le matériau pouzzolanique peut être présent en une quantité d'environ 5 environ 60 % p/p du matériau cimentaire sec. Dans des 3039853 6 modes de réalisation préférés, le matériau pouzzolanique est présent en une quantité d'environ 5 environ 30 % p/p du matériau cimentaire sec. Dans certains modes de réalisation, la suspension de ciment peut également comprendre un quelconque additif de ciment qui peut être utilisé dans une opération souterraine. Les additifs 5 de ciment peuvent être ajoutés à la suspension de ciment afin de modifier les caractéristiques de la suspension ou du ciment durci. De tels additifs comprennent, sans limitation, un accélérateur du ciment ; un retardateur du ciment ; un additif de la perte de fluide ; un agent de dispersion du ciment ; un agent de dilution du ciment ; un agent de pondération ; un additif de perte de circulation ; et une quelconque combinaison de ceux-ci. Les additifs de ciment peuvent être sous 10 une forme quelconque, y compris, sous forme de poudre ou de liquide. Le but de la présente divulgation est de décrire des procédés permettant de sélectionner des propriétés souhaitables de la suspension de ciment qui permettent de réduire des pertes dues à l'infiltration à des niveaux préférés, tout en respectant les conditions de sécurité pour chaque opération de terrain. La présente invention décrit des procédés qui utilisent des propriétés 15 matérielles d'une suspension de ciment telles que la conductivité ou des caractéristiques d'aspiration qui, couplées à un modèle mathématique, peuvent définir un volume de perte de fluide critique (infiltration), au-dessus duquel des pertes élevées d'infiltration peuvent apparaître dans un champ. Une fois que la valeur de perte de fluide critique est identifiée, les procédés présentés ici décrivent la façon d'obtenir des suspensions de ciment avec des propriétés 20 apparentées à l'infiltration dans les limites de sûreté. En particulier, les procédés présentés dans cette divulgation utilisent des propriétés matérielles d'une suspension de ciment pour décrire la limitation des valeurs de perte de fluide nécessaire pour éviter une invasion de fluide dans la colonne de ciment et des problèmes de migration de gaz. Des procédés pour évaluer les pertes dues à l'infiltration des suspensions de ciment, en 25 particulier des additifs de contrôle de la perte de fluide, sont présentés dans cette divulgation. Un aperçu général des procédés et de la description sur la façon de calculer les valeurs de perte de fluide critiques respectant des critères de sécurité importants pour des applications sur le terrain est présenté en primeur dans la présente divulgation. Des procédés expérimentaux permettant de sélectionner des additifs de contrôle de perte de fluide appropriés sont également décrits. Les 30 modes de réalisation de la présente divulgation concernent un modèle mathématique qui prend en compte les propriétés physiques d'un fluide à l'intérieur d'une suspension de ciment, qui peuvent être utilisées pour calculer des valeurs de perte de fluide critiques. La figure 1 illustre un schéma d'un système qui peut transporter les suspensions de ciment avec les additifs de contrôle de perte de fluide déterminés en se basant sur les procédés décrits 35 ici, selon des modes de réalisation de la présente divulgation. On notera que même si la figure 1 3039853 7 illustre, de façon générale, un système terrestre, il faut reconnaître que des systèmes semblables peuvent être utilisés dans des sites sous-marins aussi. Comme le démontre la figure 1, le système 1 peut comprendre un réservoir de mélange 10, dans lequel la suspension de ciment et les additifs de contrôle de la perte de fluide peuvent être préparés. Encore une fois, dans certains 5 modes de réalisation, le réservoir de mélange 10 peut représenter ou autrement être remplacé par un véhicule de transport ou un conteneur d'expédition configurée pour transporter ou autrement acheminer le fluide de cimentation vers le site du puits. La suspension de ciment contenant les additifs de contrôle de perte de fluide peut être transportée par ligne 12 vers une tête de puits 14 au niveau de laquelle la suspension pénètre dans le tube 16 (par ex., un tubage, un train de tiges, un tube de production, un tube enroulé, etc.), le tube 16 se prolongeant de la tête de puits 14 vers le puits de forage 22 qui pénètre dans la formation souterraine 18. Lors de son éjection du tube 16, la suspension de ciment contenant les additifs de contrôle de la perte de fluide peuvent, en fin de compte, retourner vers le haut du puits de forage dans l'anneau entre le tube 16 et le puits de forage 22, comme l'indique les lignes de flux 24. Dans d'autres modes de réalisation, le fluide de cimentation peut être pompé de façon inverse vers le bas à travers l'anneau et vers le haut du tube 16 pour retourner à la surface, sans s'écarter de la portée de la divulgation. La pompe 20 peut être configurée pour augmenter la pression de la suspension de ciment, à un degré souhaité, avant son introduction dans le tube 16 (ou l'anneau). Il faut reconnaître que le système 1 n'est qu'un exemple par nature, et que divers autres composants peuvent être présents qui n'ont pas nécessairement été illustrés dans la figure 1 par souci de clarté. Des composants non-limitants supplémentaires susceptibles d'être présents comprennent, sans limitation, des tuyères d'alimentation, des soupapes, des condenseurs, des adaptateurs, des joints, des jauges, des capteurs, des compresseurs, des manomètres, des capteurs de pression, des débitmètres, des capteurs de débit, des sondes de température, etc. Un homme de métier, qui bénéficie de divulgation, reconnaîtra des changements au système décrits dans la figure 1 pour proposer d'autres opérations de cimentation (par ex., des opérations sous pression, une cimentation inverse dans laquelle le ciment est introduit dans l'anneau entre un tube et le puits de forage et retourne vers la tête de puits à travers le tube, etc.). On doit aussi reconnaître que la suspension de ciment décrite contenant des additifs de contrôle de perte de fluide peut aussi affecter directement ou indirectement les divers équipements et outils de fond de puits susceptibles de venir en contact avec les fluides de traitement pendant le fonctionnement. Un tel équipement et outils peuvent comprendre, sans limitation, un tubage de puits de forage, une doublure de puits de forage, un train de complétion, un train d'insert, un tube de forage, un tubage enroulé, un câble lisse, une ligne câblée, un tube de forage, des masses tiges, des moteurs à boue, des moteurs de fond de puits et/ou des pompes, des 3039853 8 pompes à ciment, des moteurs montés sur une surface et/ou des pompes, des centraliseurs, des turboliseurs, des gratteurs, des flotteurs (par ex., des sabots, des colliers, des clapets, etc.),des projectiles de puits de forage (par ex., des racleurs, des bouchons, des fléchettes, des balles, etc.), des outils de diagraphie et un équipement de télémesure apparenté, des actionneurs (par ex., des 5 dispositifs électromécaniques, des dispositifs hydromécaniques, etc.), des manchons coulissants, des manchons de production, des bouchons, des écrans, des filtres, des dispositifs de contrôle du flux (par ex., des dispositifs de contrôle de l'influx, des dispositifs de contrôle de l'influx autonomes, des dispositifs de contrôle du flux de sortie, etc.), des couplages (par ex., des couplages humides électrohydrauliques, des couplages secs, des couplages inductifs, etc.), des Io lignes de surveillance (par ex., électrique, fibre optique, hydraulique, etc.), des trépans de forage et des alésoirs, des capteurs ou un réseau de capteurs, des échangeurs de chaleur de fond de puits, des clapets et des dispositifs d'activation correspondants, des joints d'outils, des packeurs, des bouchons de ciment, des bouchons de support, et d'autres dispositifs d'isolation de puits de forage, ou des composants, etc. L'un quelconque de ces composants peut faire partie des 15 systèmes généralement décrits ci-dessus et décrits dans la figure 1. Un modèle mathématique est conçu dans la présente divulgation pour obtenir une vitesse de perte de fluide critique (ou, de façon équivalente, une perte de volume de fluide) pour des applications pratiques. Dans un ou plusieurs modes de réalisation, cette vitesse de perte de fluide critique (perte de volume de fluide) peut être définie en relation à une application pratique dans 20 laquelle une pression d'une colonne de ciment, P, est proche d'une pression d'une formation souterraine, , P - formation. Ceci représente une définition pertinente étant donné qu'il est bien accepté dans le domaine que les problèmes d'invasion de gaz peuvent survenir si P REVENDICATIONS1. Procédé comprenant : l'utilisation d'une composition de suspension de ciment proposée pour une utilisation dans un puits de forage dans une formation souterraine ayant une longueur de puits de forage ; la précision d'une pression normalisée le long de la longueur du puits de forage en se basant sur les propriétés de la composition de ciment proposée et des propriétés du puits de forage dans la formation souterraine. le calcul d'une perte de volume d'un fluide de la composition de la suspension de ciment proposée à l'aide d'un modèle associé au fluide obtenu en se basant au moins en partie sur la pression normalisée et les propriétés du fluide; la manipulation de la composition de la suspension de ciment proposée en ajoutant un ou plusieurs additifs de contrôle de perte de fluide à la composition de la suspension de ciment 15 proposée en se basant sur une perte de volume calculée du fluide pour préparer une suspension de ciment préférée; l'introduction de la suspension de ciment préférée dans le puits de forage ; et la cimentation de la suspension de ciment préférée dans le puits de forage. 20 2. Procédé de la revendication 1, dans lequel la manipulation de la composition de la suspension de ciment proposée comprend : la détermination, en se basant sur la perte de volume du fluide calculée, d'une ou de plusieurs valeurs associées à une ou plusieurs propriétés de la composition de la suspension de ciment proposée et de la formation souterraine qui influencent une perte de fluide à partir d'une 25 colonne de ciment du puits de forage de la formation souterraine ; et l'ajout d'un ou de plusieurs additifs de contrôle de la perte de fluide à la composition de la suspension de ciment proposée afin de modifier l'une ou les plusieurs propriétés à l'intérieur des limites qui dépendent de l'une ou les plusieurs valeurs déterminées. 3. Procédé de la revendication 2, dans lequel l'une ou les plusieurs caractéristiques 30 comprennent au moins l'un de : de la sorptivité de la formation souterraine, de la désorptivité de la composition de la suspension de ciment proposée, ou la sorptivité de transfert apparentée au transfert du fluide à partir de la composition de la suspension de ciment proposée vers la formation souterraine. 3039853 25 4. Procédé selon la revendication 1, dans lequel le calcul de la perte de volume comprend le calcul d'au moins l'une d'une vitesse du fluide ou d'une densité du fluide. 5. Procédé de la revendication 1, dans lequel la composition de la suspension de ciment proposée comprend le fluide et un matériau cimentaire. 5 6. Procédé de la revendication 1, dans lequel la composition de la suspension de ciment proposée est manipulée pour préparer la suspension de ciment préférée ayant une perte de fluide inférieure que la perte de volume calculée en ajoutant l'un ou les plusieurs additifs de contrôle de la perte de fluide à la composition de la suspension de ciment proposée. 7. Procédé de la revendication 1, dans lequel la suspension de ciment proposée 10 comprend au moins l'un : d'un matériau pouzzolanique, d'un accélérateur du ciment, d'un retardateur du ciment, d'un additif de la perte de fluide, d'un agent de dispersion du ciment, d'un agent de dilution du ciment, d'un agent de pondération, d'un additif de perte de circulation. 8. Procédé de la revendication 1, dans lequel le modèle est dérivé par couplage d'un équilibre de masse et d'un équilibre dynamique pour une colonne de ciment du puits de forage 15 avec un modèle de rhéologie dépendant du temps du fluide. 9. Procédé de la revendication 8, dans lequel le modèle de rhéologie dépendant du temps comprend au moins l'un : d'un temps de relaxation du fluide, d'un temps de retard du fluide ; de la viscosité du fluide dans un état non-structuré, de la viscosité du fluide dans un état structuré, la viscosité structurale du fluide, la viscosité à l'équilibre du fluide, le stress de 20 cisaillement du fluide, le stress de la limite statique du fluide, le stress de la limite dynamique du fluide, la vitesse de cisaillement du fluide, la vitesse de cisaillement qui marque la transition dans le stress d'un stress de la limite statique vers un stress de la limite dynamique, le paramètre de structure du fluide, de paramètres structurale du fluide dans un état structuré et non structuré, un module d'élasticité structurale du fluide, un module d'élasticité structurale du fluide dans un état 25 totalement structuré, des constantes positives sans dimension, un indice de la loi de puissance ou un temps d'équilibre. 10. Procédé de la revendication 8, dans lequel le modèle de rhéologie dépendant du temps comprend au moins l'une d'une élasticité, d'une viscoplasticité, d'un développement structural du fluide, ou des changements dans le comportement mécanique du fluide. 30 11. Procédé de la revendication 1, dans lequel les entrées du modèle comprennent au moins l'un : de la pression normalisée qui comprend un facteur de sécurité, des dimensions du 3039853 26 puits de forage, d'une densité de la composition de la suspension de ciment proposée, des propriétés rhéologiques du fluide, ou d'une compressibilité de la composition de la suspension de ciment proposée. 12. Procédé de la revendication 1, dans lequel le calcul de la perte de volume du 5 fluide de la composition de la suspension de ciment proposée utilisant le modèle comprend la résolution du modèle basé sur des procédés analytiques, utilisant soit le modèle dans son intégralité, des modifications des équations représentant le modèle ou des simplifications des équations. 13. Procédé de la revendication 1, dans lequel le calcul de la perte de volume de la Io composition de la suspension de ciment proposée utilisant le modèle comprend la résolution du modèle en se basant sur un procédé de discrétisation. 14. Procédé de la revendication 13, dans lequel le procédé de discrétisation comprend au moins l'un d'un procédé d'élément fini, d'un procédé de différence finie, d'un procédé de volume fini ou d'un procédé spectral. 15. Système permettant d'évaluer la performance d'additifs de contrôle de la perte de fluide, le système comprenant : au moins un processeur ; et une mémoire couplée au processeur comportant des instructions stockées sur celle-ci, qui, lorsqu'elles sont exécutées par le processeur, amènent le processeur à réaliser des fonctions, comprenant les fonctions : la précision d'une pression normalisée le long d'une longueur d'un puits de forage en se basant sur les propriétés d'une composition de ciment proposée et des propriétés du puits de forage dans la formation souterraine ; de calcul d'une perte de volume d'un fluide de la composition de la suspension de ciment proposée à l'aide d'un modèle associé au fluide obtenu en se basant au moins en partie sur la pression normalisée et les propriétés du fluide ; et de manipulation de la composition de la suspension de ciment proposée en ajoutant un ou plusieurs additifs de contrôle de perte de fluide à la composition de la suspension de ciment 30 proposée en se basant sur une perte de volume calculée du fluide pour préparer une suspension de ciment préférée. 3039853 27 16. Système de la revendication 15, dans lequel les fonctions pour manipuler la composition de la suspension de ciment proposée effectuées par le processeur comprennent des fonctions pour : déterminer, en se basant sur la perte de volume du fluide calculée, d'une ou de plusieurs 5 valeurs associées à une ou plusieurs propriétés de la composition de la suspension de ciment proposée et de la formation souterraine qui influencent une perte de fluide à partir d'une colonne de ciment du puits de forage de la formation souterraine ; et ajouter l'un ou les plusieurs additifs de contrôle de la perte de fluide à la composition de la suspension de ciment proposée afin de modifier l'une ou les plusieurs propriétés à l'intérieur Io des limites qui dépendent de l'une ou les plusieurs valeurs déterminées. 17. Système de la revendication 16, dans lequel l'une ou les plusieurs caractéristiques comprennent au moins l'un de : la sorptivité de la formation souterraine, de la désorptivité de la composition de la suspension de ciment proposée, ou la sorptivité de transfert apparentée au transfert du fluide à partir de la composition de la suspension de ciment proposée vers la 15 formation souterraine. 18. Procédé selon la revendication 15, dans lequel les fonctions pour calculer la perte de volume de fluide réalisées par le processeur comprennent des fonctions pour calculer au moins l'une d'une vitesse du fluide ou d'une densité du fluide. 19. Procédé de la revendication 15, dans lequel la composition de la suspension de 20 ciment proposée est manipulée pour préparer la suspension de ciment préférée ayant une perte de fluide inférieure que la perte de volume calculée en ajoutant l'un ou les plusieurs additifs de contrôle de la perte de fluide à la composition de la suspension de ciment proposée. 20. Système de la revendication 15, dans lequel le modèle est dérivé par couplage d'un équilibre de masse et d'un équilibre dynamique pour une colonne de ciment du puits de 25 forage avec un modèle de rhéologie dépendant du temps du fluide. 21. Système de la revendication 20, dans lequel le modèle de rhéologie dépendant du temps comprend au moins l'un : d'un temps de relaxation du fluide, d'un temps de retard du fluide ; de la viscosité du fluide dans un état non-structuré, de la viscosité du fluide dans un état structuré, la viscosité structurale du fluide, la viscosité à l'équilibre du fluide, le stress de cisaillement du fluide, le stress de la limite statique du fluide, le stress de la limite dynamique du fluide, la vitesse de cisaillement du fluide, la vitesse de cisaillement qui marque la transition dans le stress d'un stress de la limite statique vers un stress de la limite dynamique, le paramètre de 3039853 28 structure du fluide, de paramètres structurale du fluide dans un état structuré et non structuré, un module d'élasticité structurale du fluide, un module d'élasticité structurale du fluide dans un état totalement structuré, des constantes positives sans dimension, un indice de la loi de puissance ou un temps d'équilibre. 5 22. Système de la revendication 20, dans lequel le modèle de rhéologie dépendant du temps comprend au moins l'une d'une élasticité, d'une viscoplasticité, d'un développement structural du fluide, ou des changements dans le comportement mécanique du fluide. 23. Système de la revendication 15, dans lequel les entrées du modèle comprennent au moins l'un : de la pression normalisée qui comprend un facteur de sécurité, des dimensions du Io puits de forage, d'une densité de la composition de la suspension de ciment proposée, des propriétés rhéologiques du fluide, ou d'une compressibilité de la composition de la suspension de ciment proposée. 24. Système de la revendication 15, dans lequel les fonctions pour le calcul de la perte de volume du fluide de la composition de la suspension de ciment proposée utilisant le modèle 15 réalisé par le processeur comprend les fonctions pour la résolution du modèle basé sur des procédés analytiques, utilisant soit le modèle dans son intégralité, des modifications des équations représentant le modèle ou des simplifications des équations. 25. Système de la revendication 15, dans lequel les fonctions pour le calcul de la perte de volume de fluide de la composition de la suspension de ciment proposée utilisant le modèle 20 réalisé par le processeur comprennent des fonctions pour la résolution du modèle en se basant sur un procédé de discrétisation. 26. Système de la revendication 25, dans lequel le procédé de discrétisation comprend au moins l'un d'un procédé d'élément fini, d'un procédé de différence finie, d'un procédé de volume fini ou d'un procédé spectral. 25 27. Support d'enregistrement lisible par ordinateur comprenant des instructions qui y sont enregistrées, qui quand elles sont exécutées par un ordinateur amènent l'ordinateur à effectuer une pluralité de fonctions, y compris les fonctions suivantes : la précision d'une pression normalisée le long d'une longueur d'un puits de forage en se basant sur les propriétés d'une composition de ciment proposée et des propriétés du puits de 30 forage dans la formation souterraine ; 3039853 29 de calcul d'une perte de volume d'un fluide de la composition de la suspension de ciment proposée à l'aide d'un modèle associé au fluide obtenu en se basant au moins en partie sur la pression normalisée et les propriétés du fluide ; et de manipulation de la composition de la suspension de ciment proposée en ajoutant un ou 5 plusieurs additifs de contrôle de perte de fluide à la composition de la suspension de ciment proposée en se basant sur une perte de volume calculée du fluide pour préparer une suspension de ciment préférée. 28. Support d'enregistrement lisible par ordinateur selon la revendication 25, dans lequel les instructions assurent en outre des fonctions pour : 10 déterminer, en se basant sur la perte de volume du fluide calculée, d'une ou de plusieurs valeurs associées à une ou plusieurs propriétés de la composition de la suspension de ciment proposée qui influencent une perte de fluide à partir d'une colonne de ciment du puits de forage de la formation souterraine ; et ajouter l'un ou les plusieurs additifs de contrôle de la perte de fluide à la composition de 15 la suspension de ciment proposée afin de modifier l'une ou les plusieurs propriétés à l'intérieur des limites qui dépendent des l'une ou les plusieurs valeurs déterminées.